Brevet FR3038528A1 (20170113)
REVENDICATIONS1. Adsorbant zéolithique comprenant des cristaux de zéolithe X et comprenant du baryum, du potassium et du sodium, dans lequel le ratio molaire K2O / (K2O + BaO + Na2O) est compris entre 8,0% et 8,6%.\n<CLM>\1\tAdsorbant selon la revendication 1, comprenant en outre une phase non zéolithique.\n<CLM>\1\tAdsorbant selon la revendication 1 ou la revendication 2, dans lequel la teneur en oxyde de sodium Na2O est inférieure à 0,3% en poids par rapport la masse totale de l'adsorbant.\n<CLM>\1\tAdsorbant selon l'une quelconque des revendications précédentes, dans lequel la teneur totale en oxydes d'ions alcalins ou alcalino-terreux autres que l'oxyde de baryum BaO, l'oxyde de potassium K2O et l'oxyde de sodium Na2O, est inférieure à 1% en poids par rapport à la masse totale de l'adsorbant. 20\n<CLM>\1\tAdsorbant selon l'une quelconque des revendications précédentes, dans lequel les cristaux de zéolithes X ont un rapport atomique Si/AI compris entre 1,00 et 1,50, bornes incluses. 25\n<CLM>\1\tAdsorbant selon l'une quelconque des revendications précédentes, ayant un diamètre moyen en nombre compris entre 0,2 mm et 2 mm, bornes incluses.\n<CLM>\1\tAdsorbant selon l'une quelconque des revendications précédentes, dans lequel le diamètre moyen en nombre des cristaux de zéolithes X est inférieur ou égal à 1,5 pm, 30 bornes incluses.\n<CLM>\1\tAdsorbant selon l'une quelconque des revendications précédentes, ayant une perte au feu, mesurée à 950°C selon la norme NF EN 196-2, comprise entre 4,0% et 7,7% en poids. 35\n<CLM>\1\tAdsorbant selon l'une quelconque des revendications précédentes, dans lequel la fraction massique de zéolithe X est d'au moins 80% en poids par rapport au poids total de l'adsorbant. 15 3038528 - 24 -\n<CLM>\1\tProcédé de préparation d'un adsorbant selon l'une quelconque des revendications précédentes, comprenant au moins les étapes de : a) agglomération de cristaux de zéolithe X avec un liant, et mise en forme d'aggloméré, 5 puis séchage et calcination, b) zéolithisation éventuelle du liant, c) échange cationique de l'aggloméré par mise en contact avec une solution d'ions baryum, ou d'ions potassium, ou d'ions baryum et d'ions potassium, d) échange cationique au potassium lorsque l'étape c) d'échange est réalisée avec une /o solution d'ions baryum seuls, ou échange cationique au baryum lorsque l'étape c) d'échange est réalisée avec une solution d'ions potassium seuls, e) puis lavage et séchage du produit ainsi traité, et f) activation de l'adsorbant zéolithique ainsi obtenu.\n<CLM>\1\tProcédé selon la revendication 10, dans lequel le liant mis en oeuvre dans l'étape a) contient au moins 80 % en poids d'argile zéolithisable et une source de silice, et en ce que le procédé comprend une étape b) de zéolithisation dudit liant zéolithisable par action d'une solution basique alcaline, de préférence avec une solution de concentration comprise entre 0,5 M et 5 M et pendant une durée comprise entre quelques dizaines de minutes et quelques heures.\n<CLM>\1\tProcédé selon la revendication 10 ou la revendication 11, dans lequel la zéolithe X utilisée à l'étape a) comprend, de préférence est, une zéolithe FAU de type X à porosité hiérarchisée.\n<CLM>\1\tAdsorbant selon l'une quelconque des revendications 1 à 9, susceptible d'être obtenu selon le procédé de l'une quelconque des revendications 10 à\n<CLM>\1\t14. Utilisation d'un adsorbant selon l'une quelconque des revendications 1 à 9, ou selon la revendication 13, dans les procédés de : - séparation de coupes d'isomères aromatiques en C8 et notamment des xylènes, - séparation d'isomères de toluène substitué tels que nitrotoluène, diéthyltoluène, toluènediamine, et autres, - séparation des crésols, - séparation des alcools polyhydriques. 3038528 - 25 -\n<CLM>\1\tUtilisation selon la revendication 14, pour la séparation de para-xylène à partir de coupes d'isomères aromatiques à 8 atomes de carbone.\n<CLM>\1\tProcédé de récupération de para-xylène à partir de coupes d'isomères 5 d'hydrocarbures aromatiques contenant 8 atomes de carbone, en phase liquide, par adsorption du para-xylène au moyen d'un adsorbant selon l'une quelconque des revendications 1 à 9 ou 13 en présence d'un désorbant, de préférence choisi parmi le toluène et le para-diéthylbenzène. 10\n<CLM>\1\tProcédé de récupération de para-xylène selon la revendication 16 de type lit mobile simulé, de préférence à contre-courant simulé.\n<CLM>\1\tProcédé de récupération de para-xylène à partir de coupes d'isomères d'hydrocarbures aromatiques contenant 8 atomes de carbone, en phase gazeuse, par 15 adsorption du para-xylène au moyen d'un adsorbant selon l'une quelconque des revendications 1 à 9 ou 13 en présence d'un désorbant, de préférence choisi parmi le toluène et le para-diéthylbenzène.\n<CLM>\1\tProcédé de séparation d'alcools polyhydriques mettant en oeuvre un adsorbant 20 selon l'une quelconque des revendications 1 à 9 ou\n<CLM>\1\t20. Procédé de séparation d'isomères de toluène substitué, tels que nitrotoluène, diéthyltoluène, toluènediamine, mettant en oeuvre un adsorbant selon l'une quelconque des revendications 1 à 9 ou\n<CLM>\1\t25\n<CLM>\1\tProcédé de séparation des crésols, mettant en oeuvre un adsorbant selon l'une quelconque des revendications 1 à 9 ou 13.